СПОСОБ ПЕРЕРАБОТКИ ОБЛУЧЕННОГО БЕРИЛЛИЯ

1. Способ переработки облученного бериллия, характеризующийся тем, что извлекают облученный бериллий или изделия из него из ядерного реактора, удаляют поверхностное загрязнение радионуклидами на глубину коррозионного повреждения, затем для удаления трития отжигают в вакууме в присутствии водородопоглощающих материалов или в среде инертного газа с содержанием кислорода, после чего растворяют бериллий в соляной кислоте и добавляют азотнокислый лантан и едкий натрий, удаляют осажденные радиоактивные примеси, затем вводят азотную кислоту до закисления раствора и водный раствор аммиака, отделяют осадок.
2. Способ по п.1, характеризующийся тем, что при необходимости производят разделку изделий из облученного бериллия на фрагменты.
3. Способ по п.1, характеризующийся тем, что удаляют поверхностное загрязнение радионуклидами путем стравливания поверхностного слоя в кислоте или смеси кислот.
4. Способ по п.3, характеризующийся тем, что стравливание поверхностного слоя проводят на глубину до 100 мкм в растворе соляной кислоты.
5. Способ по п.1, характеризующийся тем, что отжиг бериллия проводят при температуре 300-1200°С в течение 0,1-10 ч, при этом при меньшей температуре выбирают большие значения времени, а при большей температуре выбирают меньшие значения времени в указанном интервале.
6. Способ по п.1, характеризующийся тем, что при отжиге в качестве водородопоглощающих материалов используют металлические геттеры, преимущественно цирконий, титан, гафний.
7. Способ по п.1, характеризующийся тем, что азотнокислый лантан добавляют до концентрации 0,5-2 г/л при избытке едкого натрия.
8. Способ по п.1, характеризующийся тем, что вводят водный раствор аммиака до полного выделения осадка.
9. Способ по п.1, характеризующийся тем, что при необходимости дополнительно нагревают осадок до получения окиси бериллия.